(57)【要約】【課題】発光輝度を下げずに、コントラストおよび発光効率の優れた有機ＥＬ素子、及び表示パネルを提供すること。【解決手段】一対の電極（２、３）間に発光層（７、８）を含む有機層（９）を介在させた構造を少なくとも有する有機エレクトロルミネセンス素子において、前記発光層の少なくとも一部（７）は蛍光色素がドーピングされ、光取り出し面側にはカラーフィルター（１０）を備えており、該カラーフィルターは、前記蛍光色素がドーピングされた発光層からの発光波長の主ピークに透過率の主ピークの波長を合わせたカラーフィルターであることを特徴とする有機エレクトロルミネセンス素子である。【選択図】　　　図１
2004063189.tif 000002
【特許請求の範囲】
【請求項１】
一対の電極間に発光層を含む有機層を介在させた構造を少なくとも有する有機エレクトロルミネセンス素子において、
前記発光層の少なくとも一部は蛍光色素がドーピングされ、
光取り出し面側にはカラーフィルターを備えており、該カラーフィルターは、前記蛍光色素がドーピングされた発光層からの発光波長の主ピークに透過率の主ピークの波長を合わせたカラーフィルターであることを特徴とする有機エレクトロルミネセンス素子。
【請求項２】
一対の電極間に発光層を含む有機層を介在させた構造を少なくとも有する有機エレクトロルミネセンス素子において、
前記発光層の少なくとも一部は蛍光色素がドーピングされ、且つ発光領域が緑色系であり、
光取り出し面側にはカラーフィルターを備えており、該カラーフィルターは、前記蛍光色素がドーピングされた発光層からの発光波長の主ピークに透過率の主ピークの波長を合わせた緑色系のカラーフィルターであることを特徴とする有機エレクトロルミネセンス素子。
【請求項３】
一対の電極間に発光層を含む有機層を介在させた構造を少なくとも有する有機エレクトロルミネセンス素子において、
前記発光層の少なくとも一部は蛍光色素がドーピングされ、且つ発光領域が青色系であり、
光取り出し面側にはカラーフィルターを備えており、該カラーフィルターは、前記蛍光色素がドーピングされた発光層からの発光波長の主ピークに透過率の主ピークの波長を合わせた青色系のカラーフィルターであることを特徴とする有機エレクトロルミネセンス素子。
【請求項４】
一対の電極間に発光層を含む有機層を介在させた構造を少なくとも有する有機エレクトロルミネセンス素子において、
前記発光層の少なくとも一部は蛍光色素がドーピングされ、且つ発光領域が赤色系であり、
光取り出し面側にはカラーフィルターを備えており、該カラーフィルターは、前記蛍光色素がドーピングされた発光層からの発光波長の主ピークに透過率の主ピークの波長を合わせた赤色系のカラーフィルターであることを特徴とする有機エレクトロルミネセンス素子。
【請求項５】
基板上に、一対の電極間に発光層を含む有機層を介在させた構造を少なくとも有する有機エレクトロルミネセンス素子を複数備えた表示パネルにおいて、
各々の発光層の少なくとも一部には蛍光色素がドーピングされており、且つ、前記複数の有機エレクトロルミネセンス素子は発光層の発光領域がそれぞれ赤色系、緑色系及び青色系のものを含み、
光取り出し面側には、前記有機エレクトロルミネセンス素子の各々に対応した位置に、各々の発光層の発光領域の色系と同じ色系のカラーフィルターを備えていて、各々のカラーフィルターは、対応する有機エレクトロルミネセンス素子の発光層からの発光波長の主ピークに透過率の主ピークの波長を合わせたカラーフィルターであることを特徴とする表示パネル。
【発明の詳細な説明】
【０００１】
【発明の属する技術分野】
本発明は、情報産業機器やディスプレイなどに好適に使用可能な有機エレクトロルミネセンス素子及び表示パネルに関するものである。
【０００２】
【従来の技術】
有機エレクトロルミネセンス素子（以下、有機ＥＬ素子）は、自己発光性を有するため、液晶とバックライトを組合せた、いわゆるＬＣＤモジュールに比較して薄く、広視野角、応答スピードが早いなどの優位性がある表示装置を実現可能である。そのため、特に表示装置への実用化は著しく、複数の有機ＥＬ素子を同一平面上に二次元配列することで表示パネルを構成（たとえば、Ｘ−Ｙマトリックス型）し、これらの素子を独立に駆動させる緑色のみのモノカラー表示パネルや、発光層の発光領域がそれぞれ赤色系、緑色系、青色系の光の３原色である有機ＥＬ素子を備えたフルカラーの表示パネル等も市場に出てきている。
【０００３】
有機ＥＬ素子を構成する一対の電極（陽極および陰極）のうち、発光素子としての光取り出し面（発光面）側に位置する電極は透明である。一方、光取り出し面側とは反対側に位置する電極（以下、対向電極という）には、キャリア注入等の都合上、金属薄膜からなる構成が多い。
【０００４】
【発明が解決しようとする課題】
上記のように、有機ＥＬ素子の対向電極に金属を使用すると、外光が金属電極で反射し、コントラストが低下するという問題があり、その改善が求められている。
【０００５】
モノカラー表示パネル、フルカラー表示パネルのいずれのカラーパネルにおいても、コントラストを上げるには、円偏光板とλ／４位相差板の積層体（円偏光板）を光取り出し面側に貼り付ける方法（特開平８−３２１３８１号公報等）が開示されている。しかしこの場合、光取り出し面側の光透過率が５０％以下となるため発光輝度が半減してしまう。
【０００６】
そのため、十分な輝度を確保するためには有機ＥＬ素子の発光輝度を高くする必要がある。ところが、発光輝度を高くするためには有機ＥＬ素子に流す電流量を増せば良いが、そうすると消費電力が大きくなり、また、有機ＥＬ素子の寿命が短くなるという欠点がある。
【０００７】
そこで、本発明の目的は、発光輝度を下げずに、コントラストおよび発光効率の優れた有機ＥＬ素子、及び表示パネルを提供することにある。
【０００８】
【課題を解決するための手段】
上記課題を解決するための第１の発明は、
一対の電極間に発光層を含む有機層を介在させた構造を少なくとも有する有機エレクトロルミネセンス素子において、
前記発光層の少なくとも一部は蛍光色素がドーピングされ、
光取り出し面側にはカラーフィルターを備えており、該カラーフィルターは、前記蛍光色素がドーピングされた発光層からの発光波長の主ピークに透過率の主ピークの波長を合わせたカラーフィルターであることを特徴とする有機エレクトロルミネセンス素子である。
【０００９】
上記課題を解決するための第２の発明は、
一対の電極間に発光層を含む有機層を介在させた構造を少なくとも有する有機エレクトロルミネセンス素子において、
前記発光層の少なくとも一部は蛍光色素がドーピングされ、且つ発光領域が緑色系であり、
光取り出し面側にはカラーフィルターを備えており、該カラーフィルターは、前記蛍光色素がドーピングされた発光層からの発光波長の主ピークに透過率の主ピークの波長を合わせた緑色系のカラーフィルターであることを特徴とする有機エレクトロルミネセンス素子である。
【００１０】
上記課題を解決するための第３の発明は、
一対の電極間に発光層を含む有機層を介在させた構造を少なくとも有する有機エレクトロルミネセンス素子において、
前記発光層の少なくとも一部は蛍光色素がドーピングされ、且つ発光領域が青色系であり、
光取り出し面側にはカラーフィルターを備えており、該カラーフィルターは、前記蛍光色素がドーピングされた発光層からの発光波長の主ピークに透過率の主ピークの波長を合わせた青色系のカラーフィルターであることを特徴とする有機エレクトロルミネセンス素子である。
【００１１】
上記課題を解決するための第４の発明は、
一対の電極間に発光層を含む有機層を介在させた構造を少なくとも有する有機エレクトロルミネセンス素子において、
前記発光層の少なくとも一部は蛍光色素がドーピングされ、且つ発光領域が赤色系であり、
光取り出し面側にはカラーフィルターを備えており、該カラーフィルターは、前記蛍光色素がドーピングされた発光層からの発光波長の主ピークに透過率の主ピークの波長を合わせた赤色系のカラーフィルターであることを特徴とする有機エレクトロルミネセンス素子である。
【００１２】
上記課題を解決するための第５の発明は、
基板上に、一対の電極間に発光層を含む有機層を介在させた構造を少なくとも有する有機エレクトロルミネセンス素子を複数備えた表示パネルにおいて、
各々の発光層の少なくとも一部には蛍光色素がドーピングされており、且つ、前記複数の有機エレクトロルミネセンス素子は発光層の発光領域がそれぞれ赤色系、緑色系及び青色系のものを含み、
光取り出し面側には、前記有機エレクトロルミネセンス素子の各々に対応した位置に、各々の発光層の発光領域の色系と同じ色系のカラーフィルターを備えていて、各々のカラーフィルターは、対応する有機エレクトロルミネセンス素子の発光層からの発光波長の主ピークに透過率の主ピークの波長を合わせたカラーフィルターであることを特徴とする表示パネルである。
【００１３】
【発明の実施の形態】
以下、図１〜図５を用いて、具体的な実施形態等を示しながら本発明を詳細に説明する。
【００１４】
図１は本発明の有機ＥＬ素子の一実施形態の概略構成断面図である。この形態では、光透過性を有する基板１上に透明な陽極２を形成し、その上に正孔輸送層６、発光層の一部の蛍光色素がドーピングされた部分であるドーピング層７、電子輸送層８からなる有機層９を形成する。なお、電子輸送層によく用いられる材料として発光層を兼ねるものが存在するため、本形態においては発光層に対応するのはドーピング層７と電子輸送層８との両方からなる積層構造であるが、蛍光色素をドーピングした部分の発光が強いため、この部分からの発光が素子としての発光において支配的となる。次に、陰極３として電子注入層４、導電層５を形成する。そして、光取り出し面側にカラーフィルター１０を例えば接着剤で貼り付ける等により備える。
【００１５】
一例としてこのような構成を有する本発明は、一対の電極（陽極２、陰極３）間に発光層（ドーピング層７、電子輸送層８）を含む有機層９を介在させた構造を少なくとも有する有機エレクトロルミネセンス素子において、前記発光層の少なくとも一部（ドーピング層７）は蛍光色素がドーピングされ、光取り出し面側にはカラーフィルター１０を備えており、該カラーフィルター１０は、前記蛍光色素がドーピングされた発光層からの発光波長の主ピークに透過率の主ピークの波長を合わせたカラーフィルターである。
【００１６】
ここで、光取り出し面側とは、発光層にて生じた発光を外部に取り出す側を意味しており、上記のように基板１が透明で、且つ基板側の電極（陽極２）も透明電極とし、陰極３側に不透明な金属電極等を用いたような場合には基板１の側が光取り出し面側となる。
【００１７】
発光層に蛍光色素をドーピングすると、発光効率が高くなる、所望の発光色が得られるといったメリットがあるが、ドーピングしない場合と比較すると、発光層の発光波長の主ピークはシフトする。本発明では、蛍光色素のドーピングにより発光層からの発光の輝度を増加させるとともに、これに伴いシフトした発光波長の主ピークに透過率の主ピークの波長を合わせたカラーフィルターを備えておくことで、発光層からの発光はできる限り透過させながら他の波長の光は遮断するといった作用がある。このため、入射する外光及びその反射光の多くの部分を遮断してコントラストを向上させると共に、発光効率が高く高輝度な有機ＥＬ素子が得られる。尚、本明細書中におけるコントラストは次式によって定義される。
コントラスト＝〔電圧印加時（発光時）の輝度〕／〔電圧を印加していない時（非発光時）の輝度〕
【００１８】
蛍光色素を発光層にドーピングすることによる発光層の発光波長の主ピークのシフトを、蛍光色素をドーピングしていない、比較のための有機ＥＬ素子の一例を合わせて参照しながら説明する。
【００１９】
図２は、蛍光色素をドーピングしていない、比較のための有機ＥＬ素子の一例の概略構成断面図である。図２の形態ではドーピング層はなく、発光層を兼ねる電子輸送層のみで発光が生じる。
【００２０】
例えば、電子輸送層に緑色を発光色するトリス（８−キノリノール）アルミニウム（Ａｌｑ３）を用いた図２の形態の素子の場合、その発光スペクトルは図３のように発光の主ピークは約５４０ｎｍにある。尚、図３〜図５の発光スペクトルを示す図においては、強度は規格化された値を示している。
【００２１】
一方、図１（カラーフィルター１０を備えていない状態で評価した）のドーピング層７として、上記電子輸送層の材料と同じＡｌｑ３に蛍光色素材料であるクマリン６をドーピングしたものを用いると、発光の主ピークは、５２０ｎｍにシフトする（青緑色）。図４は、このように蛍光色素材料であるクマリン６をドーピングした場合の有機ＥＬ素子の発光スペクトルを示している。しかし、他の蛍光色素材料であるキナクリドンを用いた場合、発光の主ピーク５６０ｎｍにシフトする（黄緑色）。この場合の発光スペクトルを図５に示す。これらの主ピークのシフト量は、蛍光色素をドーピングする量にはほとんど依存せず、主にドーパントの材料に依存する。この例のように、緑色系を発光する種々の蛍光色素材料の発光の主ピークを調査した。
【００２２】
その結果、蛍光色素材料の選択により発光の主ピークのシフトの範囲を５００ｎｍ〜６００ｎｍ程度とできることがわかった。
【００２３】
同様に青色系の発光を示す電子輸送材料である４，４−ビス（２，２’−ジフェニルビニル）ビフェニル（以下、ＤＰＶＢｉ）の場合は、ドーピングしないときの発光波長の主ピークはおよそ４６０ｎｍであるが、ドーピングする蛍光色素材料の種類によって、４１０〜４９０ｎｍの範囲内でシフトする。また、赤色系の発光を示すビススチリルアントラセン誘導体（以下、ＢＳＡ）の場合は、ドーピングしないときの発光波長の主ピークはおよそ６４５ｎｍであるが、ドーピングする蛍光色素材料の種類によって６００〜６９０ｎｍの範囲内でシフトできることが分かった。
【００２４】
緑、青、赤の各々の色系の発光層において、蛍光色素のドーピングによってシフトした結果の発光波長の主ピークが上記の波長範囲内（緑色系では５００〜６００ｎｍ、青色系では４１０〜４９０ｎｍ、赤色系では６００〜６９０ｎｍ）であることがフルカラーの表示装置に用いる３原色の発光素子としても好ましいため、具体的には例えば以下のような材料を使用するのが良い。緑色系の発光層にドーピングする蛍光色素材料としては、クマリン６、クマリン７、クマリン３０、クマリン１５３、クマリン５２２、キナクリドンなどが挙げられる。青色系の発光層にドーピングする蛍光色素材料としては、ＢＣｚＶＢｉ、ペリレン、クマリン１０２などが挙げられる。赤色系の発光層にドーピングする蛍光色素材料としては、ルモゲンＦレッド、ジシアノメチレンピラン、フェノキサゾン、ＤＣＪＴＢ、ＤＣＭ２などが挙げられる。
【００２５】
また、カラーフィルターの色素材料として、緑色系のものとしてはハロゲン化銅フタロシアニン系顔料、イソインドリノン系顔料、トリフェニルメタン系塩基性染料など、透過率の主ピークの波長が５４０ｎｍ（以下透過のピーク波長と示す）程度のものが、青色系のものとしては、銅フタロシアニン系顔料、シアニン系顔料、ジオキサジン系顔料など、透過率の透過のピーク波長が４６０ｎｍ程度のものが、赤色系のものとしてはペリレン系顔料、アントラセン系顔料、イソインドリノン系顔料など、透過率の透過のピーク波長が６４５ｎｍ程度のものが挙げられる。上記の色素材料をバインダー樹脂中に溶解または分散させて印刷法で基板上に形成したり、フィルムなどを作製しカラーフィルターとする。バインダー樹脂としては、可視光波長範囲で５０％以上の透過率を有する樹脂が良く、セルロースアセテート、ポリアクリレート、ポリメチルメタクリレート、ポリビニルピロリドン、ポリカーボネート、ポリビニルアルコール、エポキシ樹脂、フェノール樹脂、ポリエステル樹脂、ポリ塩化ビニル樹脂などが挙げられる。
【００２６】
次に、有機ＥＬ素子のその他の構成について説明する。
【００２７】
透明支持基板１としては、一般的に使用されているガラスで、無アルカリガラス、石英、ホウ珪酸ガラス、ソーダガラスが挙げられる。また、可撓性基板でも良く、ポリエチレンテレフタレート（ＰＥＴ）、ポリカーボネート（ＰＣ）、ポリエーテルスルフォンサン（ＰＥＳ）、ポリエーテルエチルケトン（ＰＥＥＫ）、ポリエチレン（ＰＥ）、ポリプロピレン（ＰＰ）トリアセチルセルロース（ＴＡＣ）、ポリビニルアルコール（ＰＶＡ）ポリフッ化ビニル（ＰＦＶ）、ポリアクリレート（ＰＡ）、非晶質ポリオレフィン、フッ素樹脂などの高分子フィルムでも良い。
【００２８】
陽極２としては、無機材料では金属、合金、酸化物等の光透過性があり、且つ、仕事関数が大きい（４ｅＶ以上）材料、具体的にはＣｕＩ、ＩＴＯ、ＳｎＯ２、ＺｎＯなどが挙げられる。また、有機材料では、ポリアニリンなどが挙げられる。また、可視光波長（４００〜７００ｎｍ程度）での透過率が大きいほど良く、例えば、ＩＴＯの場合５０００Å以下であれば透過率は８０％以上で充分と言える。透過率が低いと実用上充分な輝度が得られない。
【００２９】
また、陰極３としては、電子注入層４である仕事関数の小さい（４ｅＶ以下）金属、金属合金、などで、具体的にはマグネシウム、マグネシウムと銀との合金、ナトリウム、ナトリウムとカリウムとの合金、アルミニウムとリチウムとの合金、インジウムや希土類金属などが挙げられる。また、その上に導電層５としてＡｌやＭｇなどの金属からなる層を形成しても良い。
【００３０】
相対的に陽極の仕事関数の方が陰極の仕事関数よりも大きくなるように選択すれば良く、仕事関数の大きさの基準は４ｅＶに限定されるものではない。また、陽極と陰極のシート抵抗値は共に数百Ω／□以下であることが望ましい。
【００３１】
有機層９とは、実質的に１種類または多種類の有機発光材料のみからなる薄膜や、１種類または多種類の有機発光材料と正孔輸送材料、電子注入材料との混合物からなる薄膜など有機ＥＬ素子の発光層として機能する単層構造や、発光層以外に正孔輸送材料、電子注入材料からなる層を個別に含む２層以上の多層構造を意味している。
【００３２】
正孔輸送層６としては、トリアゾール誘導体、オキサジアゾール誘導体、イミダゾール誘導体、フェニレンジアミン誘体、アリールアミン誘導体、ピラゾリン誘導体、ピラゾロン誘導体、アニリン系共重合体、ポリアリールアルカン誘導、スチルベン誘導体、ヒドラゾン誘導体、アミノ置換カルコン誘導体、オキサゾール誘導体、スチリルアントランセン誘体、フルオレノン誘導体、シラザン誘導体、ポリシラン系化合物などが挙げられる。
【００３３】
電子輸送層８としては、ニトロ置換フルオレノン誘導体、アントラキノジメタン誘導体、チオピランジオイシド誘導体なの複素環テトラカルボン酸無水物、フレオレニリンデンメタン誘導体、オキサジアゾール誘導体、８−キノリノール誘導体、カルボジイミド、アントロン誘導体などが挙げられる。
【００３４】
以上説明したように、本発明の有機ＥＬ素子は、基板や、光透過性を有する陽極、有機層のうち発光層以外の部分、および陰極は公知の構成である。
【００３５】
また、本発明の表示パネルは、本明細書中において説明されている本発明の有機ＥＬ素子の材料及び製造方法をもとにして、従来公知の有機ＥＬ素子を用いた表示パネルと同様の製造方法にて製造することができる。
【００３６】
【実施例】
ここでは実際に有機ＥＬ素子を作成して検討を行なった結果について説明する。最後にこれらの実施例及び比較例において作成した有機ＥＬ素子、表示パネルのコントラストの評価結果を示す。
【００３７】
（実施例１）
ガラス基板１上に光透過性を有する陽極２となる１２００ÅのＩＴＯ膜を蒸着により成膜した。この基板をＩＰＡ溶液で５分間、純水中で５分間それぞれ超音波洗浄し、その後ＵＶオゾン洗浄機で１０分間洗浄した。その後、このＩＴＯ蒸着済みのガラス基板を蒸着機の基板ホルダーに固定し、１×１０−４Ｐａの真空中でＩＴＯ側に正孔輸送材料６であるＮ，Ｎ’−ビス−３−メチルフェニル−Ｎ，Ｎ−ジフェニル［１，１―ビフェニル］−４，４’−ジアミン（ＴＰＤ）を１１０Å蒸着した。
【００３８】
次にドーピング層７としてトリス（８−キノリノール）アルミニウム（以下Ａｌｑ３）に、蛍光色素のクマリン６を共蒸着により６％ドーピングした層を２００Å設けた。次に電子輸送材料８であるトリス（８−キノリノール）アルミニウム（以下Ａｌｑ）を４００Å蒸着した。次に１×１０−４Ｐａの真空中で、陰極３を構成する電子注入層４であるアルミニウムとリチウムとの混合金属を６０Åを蒸着し、導電層５であるアルミニウムを１２００Å成膜し有機ＥＬ素子を作成した。
【００３９】
この素子の発光の主ピークは５２０ｎｍであった。この素子の光り取出し面側に、透過率の主ピークの波長が略５２０ｎｍであるハロゲン化銅フタロシアニン系の顔料とポリビニルアルコールからなる緑色系カラーフィルターを貼り付け、本発明の有機ＥＬ素子を作成した。
【００４０】
（実施例２）
ドーピング層７と電子輸送層８以外は、実施例１と同様な層構成と作製方法で青色系の発光の有機ＥＬ素子を作製した。
【００４１】
ドーピング層７として、４，４−ビス（２，２’−ジフェニルビニル）ビフェニル（以下、ＤＰＶＢｉ）に蛍光色素のクマリン１０２を共蒸着により５％ドーピングした層を２００Å設けた。次に電子輸送層８としては、ＤＰＶＢｉを蒸着で４００Å設けた。この素子の発光の主ピークは４８０ｎｍであった。この素子の光り取出し面側に、透過率の主ピークの波長が略４８０ｎｍである銅フタロシアニン系の顔料とポリビニルアルコールからなる青色系カラーフィルターを貼り付け、本発明の有機ＥＬ素子を作成した。
【００４２】
（実施例３）
ドーピング層７と電子輸送層８以外は、実施例１と同様な層構成と作製方法で赤色系の発光の有機ＥＬ素子を作製した。
【００４３】
ドーピング層７として、ビススチリルアントラセン誘導体（以下、ＢＳＡ）に蛍光色素のクマリン誘導体を共蒸着により５％ドーピングした層を２００Å設けた。次に電子輸送層８としては、ＢＳＡを蒸着で４００Å設けた。この素子の発光の主ピークは６７０ｎｍであった。この素子の光り取出し面側に、透過率の主ピークの波長が略６７０ｎｍであるアントラキノン系の顔料とポリビニルアルコールからなる赤色系カラーフィルターを貼り付け、本発明の有機ＥＬ素子を作成した。
【００４４】
（実施例４）
本例においては、基板上に、上記実施例１〜３において示した方法と同様にして３色の有機ＥＬ素子を複数規則的に配列形成し、基板の有機ＥＬ素子とは反対側の面に、有機ＥＬ素子の各々に対応した位置に、各々の発光層の発光領域の色系と同じ色系のカラーフィルターが配置されるように貼り付け、フルカラーの表示パネルを作成した。
【００４５】
（比較例１）
カラーフィルター以外は実施例１と同じ製造方法で作製された緑色系モノカラー有機ＥＬ素子の光取り出し面側に円偏光板を貼り付け、本例の有機ＥＬ素子を作成した。図６は比較例１〜４において用いた円偏光板の分光特性（透過率）である。
【００４６】
（比較例２）
カラーフィルター以外は実施例２と同じ製造方法で作製された青色系モノカラー有機ＥＬ素子の光り取出し面側に円偏光板を貼り付け、本例の有機ＥＬ素子を作成した。
【００４７】
（比較例３）
カラーフィルター以外は実施例３と同じ製造方法で作製された赤色系モノカラー有機ＥＬ素子の光り取出し面側に円偏光板を貼り付け、本例の有機ＥＬ素子を作成した。
【００４８】
（比較例４）
実施例４の製造方法で作製された、フルカラーの表示パネルの光り取出し面側に、カラーフィルターの代わりに円偏光板を貼り付け、本例の表示パネルを作成した。
【００４９】
上述のようにして作製した有機ＥＬ素子、及び表示パネルのコントラストを以下のようにして測定した。
【００５０】
まず、通常の実験室内の蛍光灯点灯下で、所定の台上に発光面を上にして素子を置くとともに、この素子の斜め上方約５０ｃｍの距離に白熱電球（１００Ｗ）を配置する。そして、白熱電球を点灯しながら、素子に所定電圧を印加して当該素子を発光させたときの輝度と素子に電圧を印加していないときの輝度とをそれぞれ輝度計により測定した。そして、これらの測定結果から上記式にてコントラストを算出した。
【００５１】
表１にこれら実施例１〜４および比較例１〜４において作成した有機ＥＬ素子及び表示パネルのコントラストを示す。
【００５２】
【表１】
2004063189.tif 000003
【００５３】
表１から明らかなように実施例１〜４で作製した各有機ＥＬ素子、及び表示パネルは、比較例１〜４で作製した円偏光板を使用した各有機ＥＬ素子、及び表示パネルのコントラストと同様に、８０％以上の高コントラストを示し、なおかつ比較例１〜４で作製した円偏光板を使用したものの倍近い電圧印加時輝度を確保していることがわかる。
【００５４】
【発明の効果】
以上のように、本発明によれば、コントラスト及び発光効率の優れた有機ＥＬ素子、及び表示パネルが得られる。
【図面の簡単な説明】
【図１】本発明の有機ＥＬ素子の一実施形態の概略構成断面図である。
【図２】蛍光色素をドーピングしていない、比較のための有機ＥＬ素子の一例の概略構成断面図である。
【図３】図２の形態の有機ＥＬ素子の発光スペクトルである。
【図４】蛍光色素材料にクマリン６を用いた有機ＥＬ素子の発光スペクトルである。
【図５】蛍光色素材料にキナクリドンを用いた有機ＥＬ素子の発光スペクトルである。
【図６】円偏光板の分光特性（透過率）である。
【符号の説明】
１　基板
２　陽極
３　陰極
４　電子注入層
５　導電層
６　正孔輸送層
７　ドーピング層
８　電子輸送層（発光層）
９　有機層
１０　カラーフィルター
【図１】
2004063189.tif 000004
【図２】
2004063189.tif 000005
【図３】
2004063189.tif 000006
【図４】
2004063189.tif 000007
【図５】
2004063189.tif 000008
【図６】
2004063189.tif 000009